(57)【要約】【課題】単結晶シリコンの酸素濃度が所望とする値からずれるのを抑制できる単結晶シリコンの製法を提供する。【解決手段】ヒーター５４よってシリコン原料を溶融する第１工程と、シリコン融液Ｍの液面の高さ位置をヒーター５４の上端の高さ位置に対して設定された高さ位置に調整する第２工程と、所望の酸素濃度の単結晶シリコンが得られる製造条件の下で、種結晶Ｓをシリコン融液Ｍに浸漬して引き上げて単結晶シリコンを成長させる第３工程とを備え、第１から第３工程を行って単結晶シリコンを製造する操作を繰り返して複数本の単結晶シリコンを製造するＣＺ法による方法であって、ヒーター５４の上端の高さ位置とカーボン製るつぼ５２ｂの上端の高さ位置との差と単結晶シリコンの酸素濃度の実績値との関係を製造条件に対して予め求めておき、求めた関係に基づいて製造条件を修正する。【選択図】図１
2020105048.tif 000002
【特許請求の範囲】
【請求項１】
単結晶引き上げ装置内に配置された、カーボン製るつぼ内に収容された石英製るつぼ内にシリコン原料を充填し、前記カーボン製るつぼの周囲に配置したヒーターよって前記シリコン原料を溶融してシリコン融液とする第１工程と、
前記第１工程後、前記カーボン製るつぼの高さ位置を調節することによって前記シリコン融液の液面の高さ位置を前記ヒーターの上端の高さ位置に対して設定された高さ位置に調整する第２工程と、
所望とする酸素濃度を有する単結晶シリコンが得られるように調整された製造条件の下で、種結晶を前記シリコン融液に浸漬して引き上げ、前記種結晶下端に単結晶シリコンを成長させる第３工程とを備え、
前記第１工程から前記第３工程を行って単結晶シリコンを製造する操作を繰り返すことにより複数本の単結晶シリコンを製造するチョクラルスキー法による単結晶シリコンの製造方法であって、
前記ヒーターの上端の高さ位置と前記カーボン製るつぼの上端の高さ位置との差と、製造された単結晶シリコンの酸素濃度の実績値との関係を前記製造条件に対して予め求めておき、
前記第３工程において、求めた前記関係に基づいて前記製造条件を修正することを特徴とする単結晶シリコンの製造方法。
【請求項２】
前記第３工程後に、製造された単結晶シリコンの酸素濃度を測定し、
次のバッチにおいて、
前記第２工程後に前記ヒーターの上端の高さと前記カーボン製るつぼの上端の高さとの差を求め、求めた差および前記関係から、前記第３工程において製造される単結晶シリコンの酸素濃度の前記設定された酸素濃度からのずれを予測し、前記第３工程は、予測された前記ずれを相殺するように前記製造条件を修正して行う、請求項１に記載の単結晶シリコンの製造方法。
【請求項３】
各バッチにおいて、
前記第２工程後に、前記ヒーターの上端の高さと前記カーボン製るつぼの上端の高さとの差を求め、求めた差および前記関係から、前記第３工程において製造される単結晶シリコンの酸素濃度の前記設定された酸素濃度からのずれを予測し、前記第３工程は、予測された前記ずれを相殺するように前記製造条件を修正して行う、請求項１に記載の単結晶シリコンの製造方法。
【請求項４】
前記製造条件は、前記るつぼの回転速度、前記種結晶の回転速度、前記ヒーターの出力、前記単結晶引き上げ装置内に導入する不活性ガスの流量および前記チャンバー内の圧力の少なくとも１つである、請求項１〜３のいずれか一項に記載の単結晶シリコンの製造方法。
【発明の詳細な説明】
【技術分野】
【０００１】
本発明は、単結晶シリコンの製造方法に関する。
【背景技術】
【０００２】
半導体デバイスの基板として使用されるシリコンウェーハは、チョクラルスキー法（ＣＺ法）によって製造された単結晶シリコンインゴットに対してウェーハ加工を施すことによって製造することが多い。
【０００３】
図１は、ＣＺ法により単結晶シリコンインゴットを育成する一般的な単結晶引き上げ装置の一例を示している。この図に示した単結晶引き上げ装置１００は、チャンバー５１内に、多結晶シリコンなどのシリコン原料を収容するためのるつぼ５２が設けられている。このるつぼ５２は、石英製るつぼ５２ａとカーボン製るつぼ５２ｂとで構成されており、石英製るつぼ５２ａはカーボン製るつぼ５２ｂ内に収容されている。また、るつぼ５２の下部には、カーボン製るつぼ５２ｂを円周方向に回転させるとともに、カーボン製るつぼ５２ｂを鉛直方向に昇降させるるつぼ回転昇降軸５３が取り付けられている。また、カーボン製るつぼ５２ｂの周囲には、ヒーター５４が配置されており、石英製るつぼ５２ａ内に収容されたシリコン原料を加熱してシリコン融液Ｍにする。
【０００４】
チャンバー５１の上部には、単結晶シリコンインゴットＩを引き上げるための引き上げ軸５５が設けられており、この先端に固定された種結晶保持器５６に種結晶Ｓが保持されている。また、チャンバー５１の上部および下部には、ガス導入口５７およびガス排出口５８がそれぞれ設けられており、単結晶シリコンインゴットＩの育成中に、ガス導入口５７からチャンバー５１内にアルゴン（Ａｒ）ガスなどの不活性ガスを供給し、インゴットＩの外周面に沿って通過させてガス排出口５８から排出するように構成されている。
【０００５】
さらに、チャンバー５１内には、育成中のインゴットＩの外周面を包囲する円筒形の熱遮蔽部材６０が設けられている。熱遮蔽部材６０は、ヒーター５４やシリコン融液Ｍ、カーボン製るつぼ５２ｂの側壁からの輻射熱を遮蔽して、引き上げる単結晶シリコンインゴットＩの冷却を促進する一方、インゴットＩの外周面を保温し、単結晶シリコンインゴットＩの中心部と外周部における結晶軸方向の温度勾配の差が大きくなるのを抑制する。
【０００６】
上記装置１００を用いて、単結晶シリコンインゴットＩの育成は以下のように行う。まず、石英製るつぼ５２ａにシリコン原料を充填し、チャンバー５１内を減圧下のＡｒガス等の不活性ガス雰囲気に維持した状態で、ヒーター５４によって石英製るつぼ５２ａ内に充填されたシリコン原料を加熱して溶融し、シリコン融液Ｍとする。次いで、るつぼ回転昇降軸５３によってカーボン製るつぼ５２ｂの高さ位置を調節し、シリコン融液Ｍの液面の高さ位置をヒーター５４の上端の高さ位置に対して設定された高さ位置に調整する。そして、所望の仕様を有する単結晶シリコンが得られるように調整された製造条件の下で、種結晶Ｓをシリコン融液Ｍに浸漬し、るつぼ５２および引き上げ軸５５を設定された方向に回転させながら、引き上げ軸５５によって種結晶Ｓを引き上げる。こうして単結晶シリコンインゴットＩを製造することができる。
【０００７】
上記単結晶シリコンの仕様の１つとして酸素濃度が挙げられる。仕様に基づいて低酸素濃度や高酸素濃度の単結晶シリコンが製造されているが、近年、単結晶シリコンの酸素濃度を厳密に制御することが要求されており、許容される酸素濃度の仕様からのずれは益々小さくなっている。
【０００８】
こうした背景の下、例えば、特許文献１には、ＣＺ法により単結晶シリコンを製造する際に、二つの投射光をシリコン融液Ｍの液面に照射して液面位置を算出する方法が提案されている。特許文献１に記載された方法により、常に精度よくシリコン融液Ｍの液面位置を一定に保ちながら操業行なうことができるようになり、引き上げ単結晶インゴット中の酸素濃度のばらつきを低減できるとされている。
【先行技術文献】
【特許文献】
【０００９】
【特許文献１】特開２００２−１３９６６号公報
【発明の概要】
【発明が解決しようとする課題】
【００１０】
一般的に、特許文献１にも記載されているように、単結晶シリコンの育成中は、シリコン融液Ｍの液面位置が常に一定となるように単結晶シリコンの成長量に応じてカーボン製るつぼ５２ｂを上昇させる操作が行われる。ところが、本発明者がシリコン融液Ｍの液面位置を一定に保ちながら、その他の製造条件は変えずに単結晶シリコンの製造を繰り返し行ったところ、得られたシリコン単結晶の酸素濃度は育成回数が増加するにつれて所望とする酸素濃度から徐々にずれることが判明した。
【００１１】
そこで、本発明の目的は、製造された単結晶シリコンの酸素濃度が所望とする値からずれるのを抑制することができる単結晶シリコンの製造方法を提供することにある。
【課題を解決するための手段】
【００１２】
上記課題を解決する本発明は以下の通りである。
［１］単結晶引き上げ装置内に配置された、カーボン製るつぼ内に収容された石英製るつぼ内にシリコン原料を充填し、前記カーボン製るつぼの周囲に配置したヒーターよって前記シリコン原料を溶融してシリコン融液とする第１工程と、
前記第１工程後、前記カーボン製るつぼの高さ位置を調節することによって前記シリコン融液の液面の高さ位置を前記ヒーターの上端の高さ位置に対して設定された高さ位置に調整する第２工程と、
所望とする酸素濃度を有する単結晶シリコンが得られるように調整された製造条件の下で、種結晶を前記シリコン融液に浸漬して引き上げ、前記種結晶下端に単結晶シリコンを成長させる第３工程とを備え、
前記第１工程から前記第３工程を行って単結晶シリコンを製造する操作を繰り返すことにより複数本の単結晶シリコンを製造するチョクラルスキー法による単結晶シリコンの製造方法であって、
前記ヒーターの上端の高さ位置と前記カーボン製るつぼの上端の高さ位置との差と、製造された単結晶シリコンの酸素濃度の実績値との関係を前記製造条件に対して予め求めておき、
前記第３工程において、求めた前記関係に基づいて前記製造条件を修正することを特徴とする単結晶シリコンの製造方法。
【００１３】
［２］前記第３工程後に、製造された単結晶シリコンの酸素濃度を測定し、
次のバッチにおいて、
前記第２工程後に前記ヒーターの上端の高さと前記カーボン製るつぼの上端の高さとの差を求め、求めた差および前記関係から、前記第３工程において製造される単結晶シリコンの酸素濃度の前記設定された酸素濃度からのずれを予測し、前記第３工程は、予測された前記ずれを相殺するように前記製造条件を修正して行う、前記［１］に記載の単結晶シリコンの製造方法。
【００１４】
［３］各バッチにおいて、
前記第２工程後に、前記ヒーターの上端の高さと前記カーボン製るつぼの上端の高さとの差を求め、求めた差および前記関係から、前記第３工程において製造される単結晶シリコンの酸素濃度の前記設定された酸素濃度からのずれを予測し、前記第３工程は、予測された前記ずれを相殺するように前記製造条件を修正して行う、前記［１］に記載の単結晶シリコンの製造方法。
【００１５】
［４］前記製造条件は、前記るつぼの回転速度、前記種結晶の回転速度、前記ヒーターの出力、前記単結晶引き上げ装置内に導入する不活性ガスの流量および前記チャンバー内の圧力の少なくとも１つである、前記［１］〜［３］のいずれか一項に記載の単結晶シリコンの製造方法。
【発明の効果】
【００１６】
本発明によれば、製造された単結晶シリコンの酸素濃度が所望とする値からずれるのを抑制することができる。
【図面の簡単な説明】
【００１７】
【図１】ＣＺ法により単結晶シリコンインゴットを育成する一般的な単結晶引き上げ装置の一例を示す図である。
【図２】バッチ毎にヒーターの上端の高さとシリコン融液の液面の高さとの差が変動する原因について説明する図である。
【図３】従来例の各バッチにおいて製造された単結晶シリコンの引き上げ方向の酸素濃度を示す図である。
【図４】発明例１の各バッチにおいて製造された単結晶シリコンの引き上げ方向の酸素濃度を示す図である。
【図５】発明例２の各バッチにおいて製造された単結晶シリコンの引き上げ方向の酸素濃度を示す図である。
【発明を実施するための形態】
【００１８】
以下、図面を参照して本発明の実施形態について説明する。本発明者は、ＣＺ法により単結晶シリコンを繰り返し製造した際に、製造された単結晶シリコンの酸素濃度が所望とする酸素濃度からずれる原因について鋭意検討した。単結晶シリコン中の酸素の発生源は石英製るつぼ５２ａであるため、上記酸素濃度のずれは、石英製るつぼ５２ａの状態が変化したことによるものと考えられる。
【００１９】
ＣＺ法によって単結晶シリコンを繰り返し製造する際、バッチ毎に石英製るつぼ５２ａを交換する場合と、同一の石英製るつぼ５２ａを使い続ける場合の２つの場合がある。バッチ毎に石英製るつぼ５２ａを交換する場合、石英製るつぼ５２ａは、同一の仕様のものでも個体差があり、形状や容積にばらつきがある。そのため、バッチ毎に石英製るつぼ５２ａを交換する場合には、同一の製造条件で単結晶シリコンを製造した場合であっても、製造した単結晶シリコンの酸素濃度が所望とする値からずれ得る。
【００２０】
一方、同じ石英製るつぼ５２ａを使い回す場合には、石英製るつぼ５２ａの個体差に起因する酸素濃度のずれは生じないはずである。しかし、本発明者が同じ石英製るつぼ５２ａを用いて単結晶シリコンの製造を繰り返し行ったところ、バッチ数が増加するにつれて酸素濃度が所望とする値からずれてゆくことが判明した。
【００２１】
本発明者は、上記原因について鋭意究明する過程で、カーボン製るつぼ５２ｂの高さ、ひいては単結晶シリコンを引き上げる際のヒーター５４の上端の高さ位置に対するカーボン製るつぼ５２ｂの上端の高さ位置がバッチ毎に異なっていることに気づいた。すなわち、上述のように、ヒーター５４によって石英製るつぼ５２ａに充填されたシリコン原料を加熱溶融してシリコン融液Ｍを得た後、るつぼ回転昇降軸５３によってカーボン製るつぼ５２ｂの高さ位置を調節し、シリコン融液Ｍの液面の高さ位置をヒーター５４の上端の高さに対して設定された高さ位置に調整する。これは、単結晶シリコンを引き上げる際、バッチ間での熱履歴変化による単結晶の品質変化が生じないようにするためである。
【００２２】
上述のように調整されるシリコン融液Ｍの液面の高さ位置は、全てのバッチについて同じである。従って、同じ石英製るつぼ５２ａを用いて単結晶シリコンの製造を繰り返す場合には、ヒーター５４の上端の高さ位置に対するカーボン製るつぼ５２ｂの上端の高さ位置は変化しないはずである。
【００２３】
本発明者は、上記カーボン製るつぼ５２ｂの上端の高さ位置は変化の変化は、石英製るつぼ５２ａが単結晶シリコンの引き上げ時にシリコン融液Ｍの熱によって変形し、石英製るつぼ５２ａの容積が変化したためではないかと推測した。
【００２４】
すなわち、図２に示すように、新品の石英製るつぼ５２ａを用いて単結晶シリコンを製造するバッチ１において、シリコン融液Ｍの液面の高さ位置が調整された後のヒーター５４の上面の高さとカーボン製るつぼ５２ｂの上面の高さとカーボン製るつぼ５２ｂの上面の高さの差がａであった場合に、次のバッチ２において、石英製るつぼ５２ａが変形して下部の厚みが増加し、石英製るつぼ５２ａの上端の高さが下がり、容積が小さくなったとする。
【００２５】
この場合、バッチ２においては、バッチ１と同じ量のシリコン原料を石英製るつぼ５２ａ内に充填したとしても、石英製るつぼ５２ａ内のシリコン融液Ｍの液面の高さは、バッチ１に比べて高くなる。そのため、バッチ２において、シリコン融液Ｍの液面の高さ位置を、バッチ１ど同じようにヒーター５４の上面に対して所定の高さ位置に調整するためには、バッチ１に比べてるつぼ５２の高さ位置を低くする必要がある。
【００２６】
このように、石英製るつぼ５２ａの変形によって容積が変化する一方、シリコン融液Ｍの高さ位置は同一の所定の高さ位置に調整されるために、バッチ毎にるつぼ５２とヒーター５４との位置関係が変化し、単結晶シリコンに取り込まれる酸素の量が変動して、製造された酸素濃度が所望とする値からずれたものと考えられる。
【００２７】
そこで、本発明者は、上述のように熱変形し得る石英製るつぼ５２ａを用いて単結晶シリコンを繰り返し製造する場合にも、所望とする酸素濃度からのずれを抑制できる方途について鋭意検討した。その結果、所望とする酸素濃度の単結晶シリコンが製造されるように調整された製造条件に対して、ヒーター５４の上端の高さ位置とカーボン製るつぼ５２ｂの上端の高さ位置との差と、製造された単結晶シリコンの酸素濃度の実績値との関係を予め求めておき、求めた上記関係に基づいて製造条件を修正して単結晶シリコンの引き上げを行うことが極めて有効であることを見出し、本発明を完成させたのである。以下、各工程について説明する。
【００２８】
まず、第１工程において、カーボン製るつぼ５２ｂ内に収容された石英製るつぼ５２ａにシリコン原料を充填し、カーボン製るつぼ５２ｂの周囲に配置したヒーター５４よってシリコン原料を溶融してシリコン融液Ｍとする。
【００２９】
本発明において使用するるつぼは、石英製るつぼ５２ａとカーボン製るつぼ５２ｂとで構成されたるつぼ５２であり、石英製るつぼ５２ａはカーボン製るつぼ５２ｂ内に収容されている。カーボン製るつぼ５２ｂとしては、黒鉛のほか、炭素繊維強化炭素複合材（carbon fiber reinforced-carbon matrix-composite）からなるものを用いることができる。本発明においては、同一のるつぼ５２を用いて単結晶シリコンの製造を繰り返し行う。
【００３０】
また、シリコン原料としては、多結晶シリコンなどの公知の材料を用いることができる。導電型をＰ型あるいはＮ型に調整するために、リンやボロンなどの適切なドーパントを添加することができる。
【００３１】
次に、第１工程後、第２工程において、カーボン製るつぼ５２ｂの高さ位置を調節することによって、シリコン融液Ｍの液面の高さ位置をヒーター５４の上端の高さ位置に対して設定された高さ位置に調整する。
【００３２】
そして、第３工程において、所望とする酸素濃度を有する単結晶シリコンが得られるように調整された製造条件の下で、種結晶Ｓをシリコン融液Ｍに浸漬して引き上げ、種結晶Ｓ下端に単結晶シリコンを成長させる。
【００３３】
上記設定された酸素濃度は、仕様に応じて適切に設定することができるが、例えば、１１×１０17ａｔｏｍｓ／ｃｍ3〜１３×１０17ａｔｏｍｓ／ｃｍ3の範囲である。
【００３４】
上述のような範囲の酸素濃度に調整するためのパラメータとしては、カーボン製るつぼ５２ｂの回転速度や、種結晶Ｓの回転速度、ヒーター５４の出力、単結晶引き上げ装置１００内に導入する不活性ガスの流量、単結晶引き上げ装置１００のチャンバー５１内の圧力などを挙げることができる。そこで、これらのパラメータを上記所望とする酸素濃度を有する単結晶シリコンが得られるように調整しておく。そして、調整された製造条件の下で種結晶Ｓをシリコン融液Ｍに浸漬して引き上げ、種結晶Ｓ下端に単結晶シリコンを成長させる。
【００３５】
以上の第１工程から第３工程を繰り返すことによって、所望とする酸素濃度を有する単結晶シリコンの製造を繰り返し行うが、石英製るつぼ５２ａの形状変化などによって製造される酸素濃度が仕様（所望とする）からずれが生じる。そこで、本発明においては、ヒーター５４の上端の高さ位置とカーボン製るつぼ５２ｂの上端の高さ位置との差と、製造された単結晶シリコンの酸素濃度の実績値との関係を単結晶シリコンの製造条件毎に求めておく。
【００３６】
そして、求めた上記関係に基づいて、第３工程における製造条件を修正することによって、製造される単結晶シリコンの酸素濃度の所望とする値からのずれを抑制することができる。これは、例えば、第３工程の後に製造された単結晶シリコンの酸素濃度を測定し、測定された酸素濃度の所望とする値からのずれが大きかった（許容値を超えている）場合に、次のバッチでの製造条件を修正して行うことができる。
【００３７】
具体的には、次のバッチにおいて、まず、第２工程後にヒーター５４の上端の高さとカーボン製るつぼ５２ｂの上端の高さとの差を求める。次いで、求めた差および予め求めて置いた関係から、続く第３工程において製造される単結晶シリコンの酸素濃度の所望とする酸素濃度からのずれを予測する。そして、第３工程を、予測されたずれを相殺するように製造条件を修正して行う。こうして、上記次のバッチにおいては、製造された単結晶シリコンの酸素濃度の所望とする値からのずれを抑制することができる。
【００３８】
上記方法は、製造された単結晶シリコンの酸素濃度の所望とする値からのずれが大きかった場合に対する対応であるが、各バッチにおいて、第２工程後のヒーター５４の上端の高さとカーボン製るつぼ５２ｂの上端の高さとの差を求め、求めた差および上記関係から、第３工程において製造される単結晶シリコンの酸素濃度の所望とする酸素濃度からのずれを予測し、第３工程を予測されたずれを相殺するように製造条件を修正して行うこともできる。これにより、各バッチにおいて、製造される単結晶シリコンの酸素濃度が所望とする値からずれるのを抑制することができる。
【００３９】
上記製造条件の修正は、上述のるつぼ５２の回転速度や、種結晶Ｓの回転速度、ヒーター５４の出力、単結晶引き上げ装置１００内に導入する不活性ガスの流量、単結晶引き上げ装置１００のチャンバー５１内の圧力を変更することにより行うことができる。これらのパラメータをどの程度変更すれば酸素濃度がどの程度変化するかは、単結晶引き上げ装置の仕様や製造条件に依存するため、一概には決まらない。そこで、パラメータの変化量と酸素濃度の変化量との関係を予め求めておき、求めた関係に基づいて製造条件を修正することが好ましい。
【実施例】
【００４０】
（従来例）
図１に示した単結晶引き上げ装置１００を用いて単結晶シリコンインゴットＩを引き上げ、単結晶シリコンを製造した。具体的には、まず、石英製るつぼ５２ａにシリコン原料として多結晶シリコンを充填し、チャンバー５１内を減圧して不活性ガスとしてＡｒガスを供給した後、ヒータ５４によってるつぼ５２内に充填された多結晶シリコン等のシリコン原料を加熱して溶融し、シリコン融液Ｍを得た（第１工程）。次いで、るつぼ回転昇降軸５３によってカーボン製るつぼ５２ｂの高さ位置を調節し、シリコン融液Ｍの液面の高さ位置をヒーター５４の上端の高さ位置に対して設定された位置に調整した（第２工程）。そして、酸素濃度が所望とする値（１２．０×１０17ａｔｏｍｓ／ｃｍ3）の単結晶シリコンが得られるように、るつぼ５２の回転速度、種結晶Ｓ（引き上げ結晶）の回転速度、Ａｒガスの流量、ヒーター５４の出力、チャンバー５１内の圧力などの製造条件を調整して、単結晶シリコンインゴットＩを引き上げて単結晶シリコンを製造した（第３工程）。
【００４１】
上記第１工程から第３工程までを１バッチとして、単結晶シリコンの製造を３バッチ行った。各バッチでのヒーター５４の上端の高さ位置を基準とするカーボン製るつぼ５２ｂの上端との高さ位置の差を表１に示す。なお、表１における負の値は、ヒーター５４の上端よりも鉛直方向下方に位置することを意味している。また、各バッチにおいて製造された単結晶シリコンの結晶引き上げ方向の酸素濃度（格子間酸素濃度Ｏi）を図３に示す。
【００４２】
【表１】
2020105048.tif 000003
【００４３】
（発明例１）
図３に示すように、従来例のバッチ３において製造された単結晶シリコンの酸素濃度の所望とする値（１２．０×１０17ａｔｏｍｓ／ｃｍ3）からのずれが大きかったため、追加の単結晶シリコンの製造（バッチ４）を行った。その際、予め求めておいた、ヒーター５４の上端の高さ位置とカーボン製るつぼ５２ｂの上端の高さ位置との差と、製造された単結晶シリコンの酸素濃度の実績値との関係から、上記ずれを相殺するようにＡｒガスの流量を調節した。バッチ４でのヒーター５４の上端の高さ位置を基準とするカーボン製るつぼ５２ｂの上端との高さ位置の差を表２に示す。また、バッチ４において製造された単結晶シリコンの結晶引き上げ方向の酸素濃度（格子間酸素濃度Ｏi）を、バッチ１〜３において製造された単結晶シリコンの酸素濃度と合わせて図４に示す。
【００４４】
【表２】
2020105048.tif 000004
【００４５】
（発明例２）
従来例と同様に単結晶シリコンの製造を３回行った。ただし、各バッチにおいて、第２工程の後に、ヒーター５４の上端の高さとカーボン製るつぼ５２ｂの上端の高さとの差を求め、求めた差および予め求めておいたヒーター５４の上端の高さとカーボン製るつぼ５２ｂの上端の高さとの差と、製造された単結晶シリコンの酸素濃度の実績値との関係から、第３工程において製造される単結晶シリコンの酸素濃度の所望とする酸素濃度からのずれを予測し、第３工程を、予測されたずれを相殺するように製造条件を修正して行った。その他の条件は従来例と同じである。各バッチでのヒーター５４の上端の高さ位置を基準とするカーボン製るつぼ５２ｂの上端との高さ位置の差を表３に示す。また、各バッチにおいて製造された単結晶シリコンの結晶引き上げ方向の酸素濃度（格子間酸素濃度Ｏi）を図５に示す。
【００４６】
【表３】
2020105048.tif 000005
【００４７】
まず、従来例と発明例１とを比較すると、表１および２から明らかなように、従来例および発明例１のいずれにおいても、単結晶シリコンの製造を繰り返すにつれてカーボン製るつぼ５２ｂの上端の位置が下方に移動することが分かる。そして、図３から明らかなように、従来例のバッチ３において製造された単結晶シリコンの酸素濃度は、所望とする値である１２．０×１０17ａｔｏｍｓ／ｃｍ3から大きく低下した。しかし、図４に示すように、発明例１のバッチ４において製造された単結晶シリコンの酸素濃度はほぼ仕様どおりとなった。また、発明例２については、表３から明らかなように、従来例および発明例１と同様に、単結晶シリコンの製造を繰り返すにつれてカーボン製るつぼ５２ｂの上端の位置が下方に移動した。また、図５に示すように、各バッチにおいて、製造された単結晶シリコンの酸素濃度は、ほぼ仕様通りであることが分かった。
【産業上の利用可能性】
【００４８】
本発明によれば、製造された単結晶シリコンの酸素濃度が所望とする値からずれるのを抑制することができるため、半導体ウェーハ製造業において有用である。
【符号の説明】
【００４９】
５１  チャンバー
５２  るつぼ
５２ａ  石英製るつぼ
５２ｂ  カーボン製るつぼ
５３  るつぼ回転昇降軸
５４  ヒーター
５５  引き上げ軸
５６  種結晶保持器
５７  ガス導入口
５８  ガス導出口
６０  熱遮蔽部材
１００  単結晶引き上げ装置
【図１】
2020105048.tif 000006
【図２】
2020105048.tif 000007
【図３】
2020105048.tif 000008
【図４】
2020105048.tif 000009
【図５】
2020105048.tif 000010